(57)【特許請求の範囲】
【請求項１】
微粉状固形物を反応シャフトに供給する微粉状固形物供給装置と、反応ガスを前記反応シャフトに供給するガス供給装置とを備えた精鉱バーナを使用することを含み、
前記反応シャフトに前記微粉状固形物を供給することと、
反応ガスを前記反応シャフトに供給して、反応ガスを微粉状固形物と混合し浮遊溶解炉の前記反応シャフト内で粉末状固形物および反応ガスによる混合物が生成されることを含む浮遊溶解炉の前記反応シャフトの熱平衡制御方法において、
前記精鉱バーナを使用して液体状冷却剤の吸熱性材料を供給して、前記浮遊溶解炉の前記反応シャフト内で粉末状固形物および反応ガスから形成される混合物の一部を構成することで、粉末状固形物、反応ガス、および液体状冷却剤の吸熱性材料を含有する混合物を前記浮遊溶解炉の前記反応シャフト内で形成することを特徴とする熱平衡制御方法。
【請求項２】
請求項１に記載の方法において、
吸熱性材料および微粉状固形物は前記反応シャフトの外部で混合し、
吸熱性材料と微粉状固形物との混合物を、前記精鉱バーナを使用して前記反応シャフトに供給することを特徴とする方法。
【請求項３】
請求項１または２に記載の方法において、
吸熱性材料を前記微粉状固形物供給装置に供給して、吸熱性材料と微粉状固形物を前記反応シャフトの外側に位置する微粉状固形物供給装置で混合し、
吸熱性材料と微粉状固形物との混合物を、前記精鉱バーナを使用して前記反応シャフトに供給することを特徴とする方法。
【請求項４】
請求項１ないし３のいずれかに記載の方法において、吸熱性材料と反応ガスとを前記反応シャフトの外で混合し、
吸熱性材料と反応ガスの混合物を、前記精鉱バーナを使用して該反応シャフトに供給することを特徴とする方法。
【請求項５】
請求項１ないし４のいずれかに記載の方法において、
吸熱性材料を前記ガス供給装置に供給して、吸熱性材料と反応ガスを前記反応シャフトの外側に位置する該ガス供給装置で混合し、
吸熱性材料と反応ガスの混合物を、前記精鉱バーナを使用して前記反応シャフトに供給することを特徴とする方法。
【請求項６】
請求項１ないし５のいずれかに記載の方法において、散布ガスを前記反応シャフト中の微粉状固形物に送って、該反応シャフト内で微粉状固形物を反応ガスの方へ誘導する散布装置を含む精鉱バーナを使用することを特徴とする方法。
【請求項７】
請求項６に記載の方法において、
吸熱性材料と散布ガスを前記反応シャフトの外で混合し、
吸熱性材料と散布ガスの混合物を、前記精鉱バーナを使用して前記反応シャフトに供給することを特徴とする方法。
【請求項８】
請求項６または７に記載の方法において、
吸熱性材料を前記散布装置に供給して、吸熱性材料と散布ガスを前記反応シャフトの外側に位置する散布装置で混合し、
吸熱性材料と散布ガスの混合物を、前記精鉱バーナを使用して該反応シャフトに供給することを特徴とする方法。
【請求項９】
請求項１ないし８のいずれかに記載の方法において、該方法は精鉱バーナを使用し、該精鉱バーナは、
微粉状固形物を前記反応シャフトに供給する供給パイプを含み、該供給パイプの開口部が該反応シャフトに対して開口している微粉状固形物供給装置と、
供給パイプの内側に同心状に配設されて該供給パイプの開口部から前記反応シャフト中にある長さだけ延伸している散布装置とを含み、該散布装置は、散布ガスを該散布装置の周囲に誘導して、該散布装置の周りを流動する微粉状固形物の方へ送る散布ガス穴を備え、
前記精鉱バーナはさらに、反応ガスを前記反応シャフトに供給するガス供給装置を含み、該ガス供給装置は、前記供給パイプを同心状に取り囲む環状放出口を介して前記反応シャフトに対して開口し、該環状放出口から放出される反応ガスを、前記供給パイプの中央から放出されて散布ガスによって側部へと誘導される微粉状固形物と混合し、
該方法は、
微粉状固形物を前記精鉱バーナの供給パイプの開口部から前記反応シャフトに供給し、
散布ガスを前記精鉱バーナの散布装置の散布ガス穴から前記反応シャフトに供給して、散布ガスを該散布装置の周りで流動する微粉状固形物の方へ誘導し、
反応ガスを前記精鉱バーナのガス供給装置の環状放出口から前記反応シャフトに供給して、反応ガスを、前記供給パイプの中央から放出されて散布ガスによって側部へと誘導される微粉状固形物と混合させることを含むことを特徴とする方法。
【請求項１０】
請求項９に記載の方法において、吸熱性材料を前記精鉱バーナの散布装置の散布ガス穴を通じて供給することで、供給される散布ガスの少なくとも一部が吸熱性材料から構成されることを特徴とする方法。
【請求項１１】
請求項９または１０に記載の方法において、吸熱性材料は前記精鉱バーナのガス供給装置に供給されるため、該精鉱バーナの供給パイプを同心状に取り囲む前記環状放出口から放出される反応ガスは吸熱性材料を含有していることを特徴とする方法。
【請求項１２】
請求項９ないし１１のいずれかに記載の方法において、
冷却剤供給器を前記精鉱バーナのガス供給装置の外側に配設し、該供給器は第２の環状放出口を備えた冷却剤供給装置を含み、第２の環状放出口は前記精鉱バーナのガス供給装置の環状放出口と同軸であり、前記浮遊溶解炉の前記反応シャフトに対して開口し、
吸熱性材料は前記第２の環状放出口から前記浮遊溶解炉の前記反応シャフト中に供給して、吸熱性材料を粉末状固形物および反応ガスの混合物と混合することを特徴とする方法。
【請求項１３】
請求項９ないし１２のいずれかに記載の方法において、
中央ランスが前記精鉱バーナの散布装置内に配設され、該ランスは前記浮遊溶解炉の前記反応シャフトに対して開口している放出口を備え、
前記吸熱性材料は前記中央ランスの放出口から前記浮遊溶解炉の前記反応シャフトに供給して、吸熱性材料を粉末状固形物と反応ガスの混合物と混合することを特徴とする方法。
【請求項１４】
請求項９ないし１３のいずれかに記載の方法において、吸熱性材料を前記微粉状固形物供給装置に供給して、前記供給パイプの開口部から、微粉状固形物と吸熱性材料との混合物が前記反応シャフト内に放出することを特徴とする方法。
【請求項１５】
請求項１ないし５のいずれかに記載の方法において、前記吸熱性材料は、水、金属塩、硫酸などの酸、および硫酸銅または硫酸ニッケルなどの金属硫化物のうちの、少なくとも１つを含むことを特徴とする方法。
【請求項１６】
微粉状固形物を反応シャフトに供給する固形物供給装置と、
反応ガスを前記反応シャフトに供給するガス供給装置とを含む、反応ガスおよび微粉状固形物を浮遊溶鉱炉の前記反応シャフトに供給する精鉱バーナにおいて、該精鉱バーナは、
液体状冷却剤の吸熱性材料を添加して、前記浮遊溶鉱炉の前記反応シャフト中で微粉状固形物と反応ガスとから成る混合物の一部を形成する冷却剤供給器を含むことを特徴とする精鉱バーナ。
【請求項１７】
請求項１６に記載の精鉱バーナにおいて、前記冷却剤供給器は、吸熱性材料を前記微粉状固形物供給装置に供給して、吸熱性材料を該精鉱バーナの微粉状固形物供給装置によって投入するよう構成されることを特徴とする精鉱バーナ。
【請求項１８】
請求項１６または１７に記載の精鉱バーナにおいて、前記冷却剤供給器は、吸熱性材料を前記ガス供給装置に供給して、吸熱性材料を該精鉱バーナのガス供給装置によって投入するよう構成されることを特徴とする精鉱バーナ。
【請求項１９】
請求項１６ないし１８のいずれかに記載の精鉱バーナにおいて、該精鉱バーナは、散布ガスを前記反応シャフト中の微粉状固形物に対して送りこみ、該反応シャフト内で微粉状固形物を反応ガスの方へ誘導する散布装置を含むことを特徴とする精鉱バーナ。
【請求項２０】
請求項１９に記載の精鉱バーナにおいて、前記冷却剤供給器は、吸熱性材料を前記散布装置に供給して、吸熱性材料を該精鉱バーナの散布装置によって投入するよう構成されることを特徴とする精鉱バーナ。
【請求項２１】
請求項１６ないし２０のいずれかに記載の精鉱バーナにおいて、
前記微粉状固形物供給装置は、微粉状固形物を前記反応シャフトに供給する供給パイプを含み、該供給パイプは、該反応シャフトに対して開口している開口部を有し、
該精鉱バーナは、前記供給パイプの内側に同心状に配設されて該供給パイプの開口部から前記反応シャフトの内側へある長さだけ延伸している散布装置を含み、該散布装置は、散布ガスを該散布装置の周囲に誘導して該散布装置の周りを流動する微粉状固形物の方へ送る散布ガス穴を備え、
反応ガスを前記反応シャフトに供給するガス供給装置は、該反応シャフトの外に配設されて該反応シャフトに対して開口する反応ガス室を含み、前記供給パイプを同心状に取り囲む環状放出口の放出口から放出される反応ガスを、該供給パイプの中央から放出されて散布ガスによって側部へと送られる微粉状固形物と混合させることを特徴とする精鉱バーナ。
【請求項２２】
請求項２１に記載の精鉱バーナにおいて、前記冷却剤供給器は吸熱性材料を前記散布装置に供給するように構成され、これにより、該散布装置の前記散布ガス穴から供給される散布ガスが吸熱性材料の少なくとも一部を構成することを特徴とする精鉱バーナ。
【請求項２３】
請求項２１または２２に記載の精鉱バーナにおいて、前記冷却剤供給器は吸熱性材料を前記ガス供給装置に供給するように構成され、これにより、前記供給パイプを同心状に取り囲む環状放出口を介して放出口から放出される反応ガスが吸熱性材料を含有することを特徴とする精鉱バーナ。
【請求項２４】
請求項２１ないし２２のいずれかに記載の精鉱バーナにおいて、前記冷却剤供給器は、第２の環状放出口を備えて前記ガス供給装置の反応ガス室の外側に配設された冷却剤供給装置を含み、該冷却剤供給装置は、吸熱性材料を前記第２の環状放出口から供給して吸熱性材料を粉末状固形物と反応ガスとの混合物と混合させることを特徴とする精鉱バーナ。
【請求項２５】
請求項２１ないし２４のいずれかに記載の精鉱バーナにおいて、
該精鉱バーナは前記散布装置内に中央ランスを含み、該ランスは前記浮遊溶解炉の前記反応シャフトに対して開口している放出口を備えていて、
前記冷却剤供給器は吸熱性材料を前記中央ランスに供給するよう配設され、これにより、吸熱性材料を該中央ランスの放出口から前記浮遊溶解炉の前記反応シャフトに供給できること特徴とする精鉱バーナ。
【請求項２６】
請求項２１ないし２５のいずれかに記載の精鉱バーナにおいて、前記冷却剤供給器は吸熱性材料を前記微粉状固形物供給装置に供給するよう構成され、前記供給パイプの開口部からは、微粉状固形物と吸熱性材料との混合物が前記反応シャフト内に放出されることを特徴とする精鉱バーナ。
【請求項２７】
請求項１６ないし２６のいずれかに記載の精鉱バーナにおいて、吸熱性材料は、水、金属塩、および硫酸銅または硫酸ニッケルなどの金属硫化物のうちの、少なくとも１つを含むことを特徴とする精鉱バーナ。
【発明の詳細な説明】
【発明の背景】
【０００１】
本発明の対象は、請求項１の前段に係る浮遊溶鉱炉の反応シャフトの熱平衡制御方法である。
【０００２】
また、本発明の対象は、請求項１６に係る、反応ガスおよび微粉状固形物を浮遊溶解炉の反応シャフトに供給する精鉱バーナである。
【０００３】
本発明は、フラッシュ・スメルティング炉などの浮遊溶鉱炉内で実行される方法、および反応ガスおよび微粉状固形物をフラッシュ・スメルティング炉などの浮遊溶鉱炉の反応シャフトに供給する精鉱バーナに関するものである。
【０００４】
フラッシュ・スメルティング炉は３つの主要部で構成される。すなわち、反応シャフト、下層炉、およびアップテイクから成る。フラッシュ製錬処理では、硫化精鉱、スラグ生成剤、およびその他の微粉状構成材料を含む微粉状固形物を、反応シャフト上部の精鉱バーナを使用して、反応ガスと混合させる。反応ガスは、空気、酸素、または酸素富化空気でよい。精鉱バーナは、一般に、微粉状固形物を反応シャフトに供給する供給パイプを備えていて、供給パイプの開口部は反応シャフトに対して開口している。精鉱バーナは、通常、散布装置も備えていて、散布装置は供給パイプの内側に同心状に配設され、供給パイプの開口部から反応シャフト内にある程度延伸していて、散布ガスを散布装置の周りを流動する微粉状固形物の方へ送り出す散布ガス穴を含んでいる。また精鉱バーナは、一般に、反応ガスを反応シャフトに供給するガス供給装置を備え、ガス供給装置は環状の放出口を介して反応シャフトに対して開口し、放出口は、供給パイプを同心状に取り囲んで、放出口から放出される反応ガスを微粉状固形物と混合するものであり、微粉状固形物は供給パイプの中央から放出されて散布ガスによって側部へと導かれる。フラッシュ製錬処理は、微粉状固形物を精鉱バーナの開口部から反応シャフトに供給する段階を含む。フラッシュ製錬処理はさらに、散布ガスを精鉱バーナの散布装置の散布ガス穴から反応シャフト内に供給して、散布ガスを散布装置の周りを流動する微粉状固形物の方へ送る段階と、反応ガスを精鉱バーナのガス供給装置の環状放出口から反応シャフト内に供給して、供給パイプの中央部から放出されて散布ガスによって側部へと誘導された固形物に反応ガスを混合させる段階とを含む。
【０００５】
たいていの場合、反応シャフトに投入される混合物の構成材料である粉末状固形物と反応ガスが互いに反応するのであれば、溶解に必要なエネルギーは混合物自体から得る。しかしながら、原料のなかには、反応が起きた際に十分なエネルギーを発生せず、十分に溶解させるためのエネルギーを発生させるため反応シャフトに供給する燃料ガスも必要なものもある。
【０００６】
現在、浮遊溶解炉の反応シャフトの熱平衡を上方修正する公知の代替案がいくつかある。すなわち、浮遊溶解炉の反応シャフトの温度を上げて、浮遊溶鉱炉の反応シャフトが冷めるのを防止する。浮遊溶解炉の反応シャフトの熱平衡を下方修正する、つまり、浮遊溶解炉の反応シャフトの温度を下げる公知の方法は、さほど多くない。公知の方法の１つに、供給量を減らす方法がある。つまり、例えば、より少ない量の精鉱および反応ガスを反応シャフトに供給するのである。この方法は、生産性の面で見れば、供給量を減らさずに熱平衡を低下させるのにも有効であろう。
【０００７】
国際特許公開明細書第WO 2009/030808号に、本願特許請求項１６の前段に係る精鉱バーナが提示されている。
【発明の簡単な説明】
【０００８】
本発明は、上記の問題点を解消することを目的とする。
【０００９】
本発明の目的は、独立請求項１に係る浮遊溶解炉の反応シャフトの熱平衡制御方法によって達成される。
【００１０】
また、本発明は、独立請求項１６に係る、反応ガスおよび微粉状固形物を浮遊溶解炉の反応シャフトに供給する精鉱バーナに関するものである。
【００１１】
本発明の好適な実施形態を各従属請求項に提示する。
【００１２】
本発明はさらに、請求項２８に規定する方法および精鉱バーナの使用に関するものである。
【００１３】
本発明に係る方式では、精鉱バーナを使用して吸熱性材料を供給して、粉末状固形物および反応ガスから成る浮遊物の一部を構成することで、粉末状固形物、反応ガス、および吸熱性材料を含有する混合物が浮遊溶解炉の反応シャフト内で生成される。
【００１４】
本発明に係る方式では、反応シャフトの温度を、供給量を減らすことなく低下させられる。これは、反応ガスと粉末状固形物とから成る混合物に構成材料として混合される吸熱性材料が反応シャフト内のエネルギーを消費するという事実に因るものである。液体冷却剤状の吸熱性材料は、例えば、反応シャフト内で気化することでエネルギーを消費し、気化エネルギーは、反応シャフト中の物質から得る。また、吸熱性材料は場合によっては、反応シャフトの状況によってより小さな部分構成材料へと分解可能な構成材料を含むことがある。これにより、反応シャフトの温度を抑制された状態で低下させられる。
【００１５】
本発明に係る方式では、最大溶解量を増加できる。すなわち、供給量の増加が可能となる。なぜならば、供給量の増加による温度の上昇を、吸熱性材料の供給量をそれぞれ増やすことで、修正できるからである。
【図面の簡単な説明】
【００１６】
以下、添付の図面を参照しながら、本発明の好適な実施形態のいくつかを詳細に述べる。
【図１】浮遊溶解炉の基本を示す図であり、その反応シャフトに精鉱バーナが設置されている。
【図２】本発明に係る精鉱バーナの第１の好適な実施形態を示す図である。
【図３】本発明に係る精鉱バーナの第２の好適な実施形態を示す図である。
【図４】本発明に係る精鉱バーナの第３の好適な実施形態を示す図である。
【図５】本発明に係る精鉱バーナの第４の好適な実施形態を示す図である。
【図６】本発明に係る精鉱バーナの第５の好適な実施形態を示す図である。
【発明の詳細な説明】
【００１７】
図１は、下層炉1、反応シャフト2、およびアップテイク3を含む浮遊溶解炉を示す。精鉱バーナ4が反応シャフト2内に設けられている。このような溶解炉の運転原理は、例えば、米国特許明細書第2,506,557号の開示などで公知である。
【００１８】
本発明は、第一に、反応ガス5および微粉状固形物6を浮遊溶解炉の反応シャフト2に供給する精鉱バーナ4に関する。反応ガス5は、例えば、酸素富化空気、あるいは酸素富化空気を含むガスでよい。微粉状固形物は、例えば、銅またはニッケルの精鉱でよい。
【００１９】
精鉱バーナ4は、微粉状固形物6を反応シャフト2に供給する固形物供給装置23、および反応ガス5を反応シャフト2に供給するガス供給装置12を含んでいる。
【００２０】
精鉱バーナ4は、吸熱性材料16を添加して混合物の一部を形成する冷却剤供給器15を含んでいて、混合物は浮遊溶解炉の反応シャフト2内で微粉状固形物6および反応ガス5から生成されるものである。
【００２１】
冷却剤供給器15は、吸熱性材料16を微粉状固形物供給装置23に供給して、精鉱バーナ4の微粉状固形物供給装置23によって吸熱性材料16を供給するように構成してもよい。
【００２２】
冷却剤供給器15は、吸熱性材料16をガス供給装置12に供給して、精鉱バーナ4のガス供給装置12によって吸熱性材料16を供給するように構成してもよい。
【００２３】
精鉱バーナ4は、散布ガスを反応シャフト2の微粉状固形物6に直接散布して、反応シャフト2内で微粉状固形物6を反応ガス5に向けて誘導する散布装置9を含んでいてもよい。この場合、冷却剤供給器15は、吸熱性材料16を散布装置9に供給して、精鉱バーナ4の散布装置9によって吸熱性材料16を供給するように構成してもよい。
【００２４】
図２ないし図６に示す精鉱バーナ4は、微粉状固形物を反応シャフト2に供給する供給パイプ7を含み、供給パイプの開口部8は反応シャフト2に向かって開口している。
【００２５】
図２ないし図６に示す精鉱バーナ4はさらに散布装置9を含んでいて、散布装置は供給パイプ7の内側に同心状に配設されていて、供給パイプの開口部8から反応シャフト2内にある長さだけ延伸している。散布装置9は、散布ガス11を散布装置9の周囲へと導いて、散布装置9の周りを流動する微粉状固形物に送る散布ガス穴10を含んでいる。
【００２６】
また、図２ないし図６に示す精鉱バーナ4は、反応ガス5を反応シャフト2に供給するガス供給装置12を含む。ガス供給装置12はガス室13を含み、ガス室は反応シャフト2の外側に配設されて、環状の放出口14を介して反応シャフト2に対して開口し、放出口は、供給パイプ7を同心状に取り囲んで、放出口から放出される反応ガス5を微粉状固形物6と混合するものであり、微粉状固形物は供給パイプ7の中央から放出されて散布ガス11によって側部へと導かれる。
【００２７】
さらに、図２ないし図６に示す精鉱バーナ4は、吸熱性材料16を添加する燃料ガス供給器15を含み、このガスは、浮遊溶解炉1の反応シャフト2において、供給パイプの開口部8から放出される微粉状固形物6と環状放出口14から放出される反応ガス5とから成る混合物20の一部を構成する。
【００２８】
図２は、本発明に係る精鉱バーナ4の第１の好適な実施形態を示す。図２の冷却剤供給器15は、吸熱性材料16を散布装置9内に供給するように設けられていて、散布ガス穴10から供給される散布ガス11は、少なくとも一部が吸熱性材料16から成る。
【００２９】
図３は、本発明に係る精鉱バーナ4の第２の好適な実施形態を示す。図２では、冷却剤供給器15は、吸熱性材料16をガス供給装置12に供給するように設けられていて、供給パイプ7を同心状に囲む環状放出口14を通じて放出口から放出される反応ガス5は、吸熱性材料16を含んでいる。
【００３０】
図４は、本発明に係る精鉱バーナ4の第３の好適な実施形態を示す。図４では、冷却剤供給器15は、ガス供給装置12の冷却剤供給装置18を含んでいて、冷却剤供給装置は、第２の環状放出口17を含んで反応ガス室13の外側に配設されて、吸熱性材料16を当該第２の環状放出口を介して供給して、吸熱性材料16を微粉状固形物6および反応ガス5の混合物と混ぜ合わせる。
【００３１】
図５は本発明に係る精鉱バーナ4の第４の好適な実施形態を示す。図５では、精鉱バーナ4は散布装置9内に中央ランス21を含んでいて、ランスは浮遊溶解炉の反応シャフト2に対して開口している放出口22を含んでいる。図５に係る第４の実施形態では、冷却剤供給器15は吸熱性材料16を中央ランス21に供給するために設けられていて、これにより、吸熱性材料16を中央ランス21の放出口22から浮遊溶解炉の反応シャフト2に供給することができる。
【００３２】
図６は、本発明に係る精鉱バーナ4の第５の好適な実施形態を示す。図６では、冷却剤供給器15は吸熱性材料16を微粉状固形物供給装置23に供給するために設けられていて、供給パイプの開口部8から微粉状固形物6および吸熱性材料16の混合物が反応シャフト2に放出される。
【００３３】
吸熱性材料16は、例えば液体、溶液、または懸濁液でよい。吸熱性材料16は液状の冷却剤でよく、気化時にエネルギーを消費する、すなわち、吸熱によって分解するものである。言い換えると、吸熱性材料16は、好ましくは、浮遊溶解炉2の反応シャフト2内に熱エネルギーを発生させるのではなく、浮遊溶解炉の反応シャフト2内の熱エネルギーを消費する材料である。
【００３４】
冷却剤供給器15は、吸熱性材料16を噴霧液として浮遊溶解炉の反応シャフト2に供給するように設けてもよい。
【００３５】
吸熱性材料16は、必須ではないが好ましくは、水、硫酸などの酸、金属塩、および硫酸銅または硫酸ニッケルなどの金属硫化物のうちの、少なくとも１つを含んでいる。
【００３６】
本発明は、浮遊溶解炉の反応シャフト2における熱平衡制御方法を他の対象としている。
【００３７】
本方法では、微粉状固形物6を反応シャフト2に供給する微粉状固形物供給装置23と、反応ガス5を反応シャフト2に供給するガス供給装置12とを含む精鉱バーナ4を使用する。
【００３８】
本方法は、反応シャフト2に微粉状固形物6を供給すること、および反応ガス5を反応シャフト2に供給することを含み、これにより反応ガス5を微粉状固形物6と混合する。
【００３９】
本方法では、精鉱バーナ4を介して吸熱性材料16を供給して、浮遊溶解炉1の反応シャフト2内において微粉状固形物6および反応ガス5から成る混合物の一部を構成させることで、微粉状固形物6、反応ガス5、および吸熱性材料16を含有する混合物を浮遊溶解炉1の反応シャフト2内に形成する。
【００４０】
本方法では、吸熱性材料16および微粉状固形物6を反応シャフト2の外で混合してもよく、吸熱性材料16と微粉状固形物6の混合物を、精鉱バーナ4を介して反応シャフト2に供給してもよい。
【００４１】
本方法では、吸熱性材料16を微粉状固形物供給装置23に供給して、吸熱性材料16と微粉状固形物6とを反応シャフト2の外に設けられた微粉状固形物供給装置23内で混合し、吸熱性材料16と微粉状固形物6との混合物を精鉱バーナ4を介して反応シャフト2に供給してもよい。
【００４２】
本方法では、本方法では、吸熱性材料16および反応ガス5を反応シャフト2の外で混合してもよく、吸熱性材料16と反応ガス5の混合物を精鉱バーナ4を介して反応シャフト2に供給してもよい。
【００４３】
本方法では、吸熱性材料16をガス供給装置12に供給して、吸熱性材料16と反応ガス5とを反応シャフト2の外に設けられたガス供給装置12内で混合し、吸熱性材料16と反応ガス5との混合物を、精鉱バーナ4を介して反応シャフト2に供給してもよい。
【００４４】
本方法では、散布ガス11を反応シャフト2内の微粉状固形物6に送って、反応シャフト2内で微粉状固形物6を反応ガス5のほうに導く散布装置9を備えているような精鉱バーナ4を使用してもよい。この場合、吸熱性材料16および散布ガス11を反応シャフト2の外で混合してもよく、吸熱性材料16と散布ガス11の混合物を、精鉱バーナ4を介して反応シャフト2に供給する。また別の方法として、もしくは上記に加えて、本例における吸熱性材料16を散布装置9に供給してもよく、吸熱性材料16と散布ガス11を反応シャフト2の外に設けられた散布装置9で混合して、吸熱性材料16と散布ガス11の混合物を精鉱バーナ4を介して反応シャフト2に供給してもよい。
【００４５】
本方法において、次のような精鉱バーナ4を使用する。すなわち、精鉱バーナは、(i)微粉状固形物6を反応シャフト2に供給する供給パイプ7を備え供給パイプの開口部8が反応シャフト2に対して開口している微粉状固形物供給装置23と、(ii)供給パイプ7内に同心状に設けられ供給パイプの開口部8から反応シャフト2内側にある程度延伸し、散布装置9の周囲を取り巻く散布ガス11を散布装置9の周りを流動する微粉状固形物6に向かって送る散布ガス穴10を備える散布装置9と、(iii)反応ガス5を反応シャフト2に供給し、供給パイプ7を同心状に囲む環状放出口14を介して反応シャフト2に対して開口して、環状放出口14から放出される上記反応ガス5を、供給パイプ7の中央から放出されて散布ガスによって側部へと誘導される微粉状固形物6と混合するためのガス供給装置12とを含む。上述の精鉱バーナ4を、図２ないし図６に示す。
【００４６】
本方法において図２ないし図６に示す型の精鉱バーナ4を使用する場合、微粉状固形物6は精鉱バーナ4の供給パイプの開口部8から反応シャフト2に投入する。
【００４７】
本方法において図２ないし図６に示す型の精鉱バーナ4を使用する場合、散布ガス11は精鉱バーナ4の散布装置9の散布ガス穴10から反応シャフト2に供給して、散布ガス11を散布装置9の周りを流動する微粉状固形物6へ送る。
【００４８】
図２ないし図６に示す型の精鉱バーナ4を使用する場合、反応ガス5は精鉱バーナ4のガス供給装置の環状放出口14から反応シャフト2に供給して、反応ガス5を、供給パイプ7の中央部から放出されて散布ガス11によって側部へと誘導された微粉状固形物6と混合させる。
【００４９】
図２ないし図６に示す型の精鉱バーナ4を使用する場合、精鉱バーナ4を吸熱性材料16の供給に使用して、吸熱性材料が浮遊溶解炉1の反応シャフト2内で微粉状固形物6および反応ガス5から形成される混合物の一構成材料となるようにする。これにより、浮遊溶解炉1の反応シャフト2で形成された混合物は、微粉状固形物6、反応ガス5、および吸熱性材料16を含有することになる。
【００５０】
本発明に係る方法の第１の好適な実施形態において、吸熱性材料16は精鉱バーナ4の散布装置9の散布ガス穴10から供給されるため、供給される散布ガス11は吸熱性材料16の少なくとも一部を構成する。図２は、本発明に係る方法の第１の好適な実施形態に適用される精鉱バーナ4を示している。
【００５１】
本発明に係る方法の第２の好適な実施形態では、吸熱性材料16は精鉱バーナ4のガス供給装置12に供給されるため、供給パイプ7を同心状に囲むガス供給装置の環状放出口14から放出される反応ガス5は、吸熱性材料16を含んでいる。図３は、本発明に係る方法の第２の好適な実施形態に適用される精鉱バーナ4を示している。
【００５２】
本発明に係る方法の第３の好適な実施形態において、冷却剤供給器15は冷却剤供給装置18を備えたガス供給装置12の外側に配設し、冷却剤供給装置は、第２の環状放出口17を含み、第２の環状放出口はガス供給装置の環状放出口14と同心であり且つ反応室に対して開口している。この好適な実施形態では、吸熱性材料16を上述の第２の環状放出口を介して供給して、吸熱性材料16の少なくとも一部を微粉状固形物6および反応ガス5の混合物と混ぜ合わせる。図２は、本発明に係る方法の第３の好適な実施形態に適用される精鉱バーナ4を示している。
【００５３】
本発明に係る方法の第４の好適な実施形態において、中央ランス21を精鉱バーナ4の散布装置9の中に配設し、ランスは浮遊溶解炉の反応シャフト2に対して開口している放出口22を含んでいる。この実施形態では、吸熱性材料16を中央ランス21の放出口22から浮遊溶解炉の反応シャフト2に投入して、吸熱性材料16の少なくとも一部を微粉状固形物6および反応ガス5の混合物と混ぜ合わせる。本発明に係る方法の第４の好適な実施形態では、吸熱性材料16を微粉状固形物供給装置23に供給することで、供給パイプの開口部8から微粉状固形物6と吸熱性材料16との混合物が反応シャフト2に放出する。
【００５４】
吸熱性材料16は、例えば液体、溶液、または懸濁液でよい。吸熱性材料16は液状の冷却剤でよく、気化時にエネルギーを消費する、すなわち、吸熱によって分解するものである。言い換えると、吸熱性材料16は、好ましくは、浮遊溶解炉2の反応シャフト2内に熱エネルギーを発生させるのではなく、浮遊溶解炉の反応シャフト2内の熱エネルギーを消費する材料である。
【００５５】
本発明に係る方法において、例えば、吸熱性材料16を噴霧液として浮遊溶解炉の反応シャフト2に供給してもよい。
【００５６】
本発明に係る方法において、吸熱性材料16は、必須ではないが好ましくは、水、金属塩、硫酸などの酸、および硫酸銅または硫酸ニッケルなどの金属硫化物のうちの、少なくとも１つを含んでいる。
【００５７】
本発明に係る方法および精鉱バーナは、浮遊溶解炉の反応シャフト2における熱平衡の制御に用いることもできる。
【００５８】
技術の向上にともなって、本発明の基本的な発想をさまざまな態様で実現できることは、当業者には明白なことである。したがって、本発明ならびにその実施形態は上述の例に限定されるものでなく、本願特許請求の範囲内において変更してもよい。
【図１】
0005870033.tif 000002
【図２】
0005870033.tif 000003
【図３】
0005870033.tif 000004
【図４】
0005870033.tif 000005
【図５】
0005870033.tif 000006
【図６】
0005870033.tif 000007